(57)【特許請求の範囲】
【請求項１】
アクリル系樹脂（Ａ）、及び、数平均粒子径が１０〜４０ｎｍのカーボンブラック（Ｂ）を溶融混練した後に粉砕し、カーボンブラック（Ｂ）を数平均粒子径が１０〜４０ｎｍの状態で分散させる工程を含むことを特徴とする射出成形用樹脂組成物の製造方法。
【請求項２】
前記カーボンブラック（Ｂ）が、数平均粒子径が１０〜４０ｎｍの状態で一次分散していることを特徴とする請求項１に記載の射出成形用樹脂組成物の製造方法。
【請求項３】
さらに、融点が１２０〜２５０℃の有機リン系安定剤を含有することを特徴とする請求項１又は２に記載の射出成形用樹脂組成物の製造方法。
【請求項４】
さらに、Ｃ１０〜Ｃ３０の脂肪酸のエステル、及び、Ｃ１０〜Ｃ３０の脂肪酸のアミドからなる群から選ばれる１種以上の滑剤を含有することを特徴とする請求項１又は２に記載の射出成形用樹脂組成物の製造方法。
【請求項５】
樹脂組成物を成形して得られる成形体の吸光係数が０．０２〜０．０４ｐｐｍ−１ｃｍ−１であることを特徴とする請求項１又は２に記載の射出成形用樹脂組成物の製造方法。
【請求項６】
前記アクリル系樹脂（Ａ）が、該アクリル系樹脂から得られる３ｍｍ厚の成形体の全光線透過率が８５％以上となるアクリル系樹脂であることを特徴とする請求項１〜５のいずれかに記載の射出成形用樹脂組成物の製造方法。
【請求項７】
前記アクリル系樹脂（Ａ）が、ゴム変性アクリル系樹脂を含むことを特徴とする請求項６に記載の射出成形用樹脂組成物の製造方法。
【請求項８】
アクリル系樹脂（Ａ）、及び、数平均粒子径が１０〜４０ｎｍのカーボンブラック（Ｂ）を溶融混練した後に粉砕し、カーボンブラック（Ｂ）を数平均粒子径が１０〜４０ｎｍの状態で分散させる工程、および、
得られた樹脂組成物を射出成形する工程
を含む樹脂成形体の製造方法。
【発明の詳細な説明】
【技術分野】
【０００１】
本発明は、カーボンブラックを含有する樹脂組成物及びその成形体に関する。
【背景技術】
【０００２】
ポリメタクリル酸メチルを主成分とするアクリル樹脂は、優れた耐候性、光沢および透明性を有しているが、耐候性、耐衝撃性及び漆黒性を同時に満足するものが無く、使用範囲が限られている。【０００３】
漆黒性を持たすための方法として、特許文献１には、良好な艶消し外観や漆黒性を有し、印刷適性に優れると共に、表面硬度、耐成形白化性、かつ、成形時のトリミング加工性に優れたアクリル樹脂積層フィルムとして、アクリル樹脂層（Ａ）とアクリル樹脂層（Ｂ）を積層してなるアクリル樹脂積層フィルムが開示されている。該フィルムは、アクリル樹脂層（Ａ）のアクリル樹脂層（Ｂ）が積層されていない側の面の算術平均粗さが０.０１μｍ以上０.１μｍ未満であり、アクリル樹脂層（Ｂ）のアクリル樹脂層（Ａ）が積層されていない側の面の６０°表面光沢度が６０％未満であり、アクリル樹脂層（Ａ）を構成するアクリル樹脂組成物のゴム含有率が２５質量％以上４０質量％未満、かつ、ゲル含有率が４５質量％以上７０質量％未満であることを特徴とするアクリル樹脂積層フィルム、その製造方法及びこれを積層した積層体であり、自動車用ピラー部材として使用することが開示されている。しかしながら、特許文献１に開示されたフィルムでは、漆黒の外観を有するピラー部材を得るために、構造体樹脂にフィルムを積層する等の処理を行っていて高価であり、ネジ穴を開削する際のタッピング処理において破損するという問題があった。【０００４】
材料そのものを漆黒にする方法として、メタクリル樹脂に赤外線吸収剤およびカーボンブラックを添加した熱線遮蔽板（特許文献２）や、メタクリル樹脂に特定のカーボンブラックを添加した熱線遮蔽性メタクリル樹脂組成物が知られている（特許文献３）。また、オレフィン系樹脂成形基材の表皮材として、染料を混入させる等した黒色透明（スモーク）のフィルムの作製も知られている（特許文献４）。しかしながら、特許文献２及び３では、極めて粒子径の大きなカーボンブラックを使用しており、成形品の外観が悪くなり、さらに特許文献２の遮蔽板では、赤外線吸収剤の耐光性にも問題がある。また、特許文献４では、使用する染料の粒子径が小さいために、染料そのものの耐候性が非常に低く、そのため、フィルムの耐候性も低いという問題があった。【０００５】
一方で、耐衝撃性を改善する方法として、特許文献５には、アクリル樹脂等の透明プラスチック基材表面の少なくとも片面に、第１層として、水酸基含有共重合アクリル樹脂を積層し、その水酸基１当量に対してイソシアネート基の総量で０．７〜５当量の、イソシアネート基含有率が５．０〜６０重量％であるポリイソシアネート化合物および／またはポリイソシアネート化合物前駆体塗膜樹脂１００重量部に対して１０〜５０重量部の紫外線吸収剤からなる塗料組成物を熱硬化させてなるアクリル樹脂層が積層され、その第一層上にコロイダルシリカ、トリアルコキシシランの加水分解縮合物からなるオルガノシロキサン樹脂組成物の熱硬化塗膜層が積層された透明プラスチック成形体が開示されている。しかしながら、特許文献５に開示された成形体では、耐久性が著しく改善され、耐摩耗性、耐熱水性にも優れた性能を有するものの、耐摩耗性プラスチック成形体の製造工程数が多く、高価であるという問題があった。【０００６】
その他に、アクリル樹脂の優れた耐候性を保持したまま耐衝撃性を付与する方法として、種々の多層構造を有するグラフト共重合体を混合する方法が提案されている。しかしながら、この方法では、耐衝撃性を改善することができるものの、異種の材料を配合するため、樹脂が白濁する結果、透明性や漆黒性を大きく損なったり、流動性が低下したりするという問題がある。
【先行技術文献】
【特許文献】
【０００７】
【特許文献１】特開２００９−２５５５５５号公報
【特許文献２】特開平７−１７３３５８号公報
【特許文献３】特開平７−６２１８９号公報
【特許文献４】特開２００６−２２４４５９号公報
【特許文献５】特開２００３−３４２４０３号公報
【発明の概要】
【発明が解決しようとする課題】
【０００８】
本発明は、簡便かつ低コストで、耐候性及び光沢を有し、大型の射出成形部材であっても均一に優れた黒色性、即ち、優れた黒色外観を有するとともに、耐衝撃性に優れ、かつ、高いボス強度を有する成形体を得るための樹脂組成物を提供することを課題とする。
特に、本発明は、耐候性、耐摩耗性及び漆黒性の全てにおいて優れた成形品を与える樹脂組成物を提供することを課題とする。
さらに、本発明は、例えば自動車部材として有用な、優れた黒色外観及びスモーク性を有する成形体を得るための樹脂組成物を提供することを課題とする。
【課題を解決するための手段】
【０００９】
本発明者らは上記課題を解決すべく、鋭意、研究を重ね、熱可塑性樹脂に、数平均粒子径が一定の範囲内にあるカーボンブラックを含有させることにより、黒色性、耐候性のみならず、成形加工性、ボス強度、耐摩耗性や、スモーク性に優れた樹脂組成物が得られることを見出し、本発明を完成するに至った。【００１０】
すなわち、本発明は、アクリル系樹脂（Ａ）、及び、数平均粒子径が１０〜４０ｎｍのカーボンブラック（Ｂ）を含有することを特徴とする樹脂組成物に関する。【００１１】
上記カーボンブラック（Ｂ）が、数平均粒子径が１０〜４０ｎｍの状態で分散していることが好ましい。【００１２】
上記カーボンブラック（Ｂ）が、数平均粒子径が１０〜４０ｎｍの状態で一次分散していることが好ましい。【００１３】
上記樹脂組成物が、さらに、融点が１２０〜２５０℃の有機リン系安定剤を含有することが好ましい。【００１４】
上記樹脂組成物が、さらに、Ｃ１０〜Ｃ３０の脂肪酸のエステル、及び、Ｃ１０〜Ｃ３０の脂肪酸のアミドからなる群から選ばれる１種以上の滑剤を含有することが好ましい。【００１５】
上記樹脂組成物を成形して得られる成形体の吸光係数が０．０２〜０．０４ｐｐｍ−１ｃｍ−１であることが好ましい。【００１６】
上記アクリル系樹脂（Ａ）が、該アクリル系樹脂から得られる３ｍｍ厚の成形体の全光線透過率が８５％以上となるアクリル系樹脂であることが好ましい。【００１７】
上記アクリル系樹脂（Ａ）が、ゴム変性アクリル系樹脂を含むことが好ましい。【００１８】
また、本発明は、本発明の樹脂組成物を成形して得られる樹脂成形体に関する。【００１９】
また、本発明は、本発明の樹脂成形体を用いた自動車部材に関する。
【発明の効果】
【００２０】
本発明の樹脂組成物は、数平均粒子径が１０〜４０ｎｍの状態で分散しており、さらに融点が１２０〜２５０℃の有機リン系安定剤や、Ｃ１０〜Ｃ３０の脂肪酸のエステル、又は、Ｃ１０〜Ｃ３０の脂肪酸のアミドを含有しているので、漆黒性、耐候性、成形加工性、ボス強度、耐摩耗性、スモーク性等に優れた樹脂成形体、及び、これを得るための樹脂組成物を得ることができる。
【図面の簡単な説明】
【００２１】
【図１】図１は、実施例４で作製した成形体の電子顕微鏡（ＴＥＭ）写真である。
【図２】図２は、カーボンブラックマスターバッチ（ＣＢ−３）を配合した組成物（ＣＢ−４）のサンプルの電子顕微鏡（ＴＥＭ）写真である。
【図３】図３は、組成物（ＣＢ−５）のサンプルの電子顕微鏡（ＴＥＭ）写真である。
【発明を実施するための形態】
【００２２】
（樹脂組成物）
本発明の樹脂組成物は、アクリル系樹脂（Ａ）、及び、数平均粒子径が１０〜４０ｎｍのカーボンブラック（Ｂ）を含有する。
【００２３】
（アクリル系樹脂）
本願発明では、熱可塑性樹脂であるアクリル系樹脂（Ａ）を使用する。アクリル系樹脂は、特に優れた透明性を有し、かつ、耐衝撃性に優れており、また、樹脂成形体を特に優れた黒色外観を有する成形体とすることができる。アクリル系樹脂には、一部変性したものが含まれていてもよく、例えば、マレイミド変性アクリル樹脂のように、イミドにより変性した樹脂等が含まれる。
【００２４】
上記のアクリル系樹脂（Ａ）から得られる３ｍｍ厚の成形体の全光線透過率は、優れた漆黒性又は優れたスモーク性を付与する観点から、８５％以上となることが好ましく、９０％以上であることがより好ましい。ここで、全光線透過率の測定に利用する光の波長は、３８０〜７８０ｎｍである。
【００２５】
アクリル系樹脂としては、優れた耐衝撃性等を発現させる観点から、ゴム変性アクリル系樹脂を含むことが好ましい。
【００２６】
（ゴム変性アクリル系樹脂）
アクリル系樹脂は、優れた衝撃強度を得る観点から、その全体量を１００重量％として、ゴム含有アクリル系グラフト共重合体（Ａ１）５〜１００重量％、及び、アクリル樹脂（Ａ２）９５〜０重量％を含有することが好ましい。ゴム含有アクリル系グラフト共重合体（Ａ１）、及び、アクリル樹脂（Ａ２）の含有量は、それぞれ、１０〜５０重量％、及び、９０〜５０重量％であることがより好ましい。
また、後述する特定の吸光係数を有する成形体とする場合は、ゴム変性アクリル系樹脂の組成を、ゴム含有アクリル系グラフト共重合体（Ａ１）１０〜４０重量％、アクリル樹脂（Ａ２）６０〜９０重量％、及び、その他の材料０〜５重量％とすることが好ましい。その他の材料としては、後述の紫外線吸収剤や光安定剤、各種の酸化防止剤、カーボンブラック以外の着色剤等を使用することができる。
【００２７】
（ゴム含有アクリル系グラフト共重合体（Ａ１））
ゴム含有アクリル系グラフト共重合体（Ａ１）は、優れた衝撃強度及び透明性を得る観点から、ゴム共重合体（Ａ１ｃ）の内層、及び、該内層を覆うグラフト成分（Ａ１ｓ）の外層を、Ａ１ｃ：Ａ１ｓの重量比が５：９５〜８５：１５となるように含む多層構造グラフト共重合体とすることが好ましい。上記Ａ１ｃ：Ａ１ｓの重量比は、衝撃強度をより高める観点から、２５：７５〜８０：２０であることがより好ましい。
また、特に優れた衝撃強度及び透明性を得る観点から、さらに、最内層重合体（Ａ１ａ）を、Ａ１ａ：（Ａ１ｃ及びＡ１ｓの合計量）の重量比が１０：９０〜４０：６０となるように含み、かつ、この最内層重合体（Ａ１ａ）の存在下に、上記ゴム共重合体（Ａ１ｃ）の単量体が重合されてなるようにした、少なくとも３層構造を有する多層構造グラフト共重合体とすることがより好ましい。
【００２８】
（ゴム共重合体（Ａ１ｃ））
上記ゴム共重合体（Ａ１ｃ）は、優れた衝撃強度及び透明性を得る観点から、アクリル酸アルキルエステル５０〜９９．９重量％、アクリル酸アルキルエステル以外の共重合可能なビニル単量体０〜４９．９重量％、及び、多官能性単量体０．１〜１０重量％からなるゴム共重合体用単量体の重合体であることが好ましく、アクリル酸アルキルエステル７０〜９９重量％、アクリル酸アルキルエステル以外の共重合可能なビニル単量体０〜２９重量％、及び、多官能性単量体０．１〜５重量％からなるゴム共重合体用単量体の重合体であることがより好ましい。
【００２９】
ゴム共重合体（Ａ１ｃ）の数平均分子量は、通常５００〜１０００００である。
【００３０】
上記ゴム共重合体（Ａ１ｃ）は、そのゴム弾性により耐衝撃性改良効果を主に担う構成要素である。また、ゴム共重合体（Ａ１ｃ）の屈折率が、グラフト成分（Ａ１ｓ）やアクリル樹脂（Ａ２）の屈折率に近いほど、また、その粒子径が小さいほど、透明になり易い。
【００３１】
上記アクリル酸アルキルエステルとしては、重合時の反応速度の観点から、そのアルキル基の炭素数が１〜８個であるものが好ましく、例えば、アクリル酸メチル、アクリル酸エチル、アクリル酸プロピル、アクリル酸ブチル（ＢＡ）、アクリル酸−２−エチルヘキシル（２ＥＨＡ）、アクリル酸−ｎ−オクチル（ｎＯＡ）等が挙げられるが、耐衝撃性を高める観点から、ＢＡ、２ＥＨＡ、及び、ｎＯＡからなる群から選ばれる１種以上が好ましく、特に好ましくはＢＡである。これらは、単独で用いてもよく、２種以上併用してもよい。アクリル酸アルキルエステルのアルキル基は直鎖状でも分岐鎖状でもよい。
【００３２】
上記アクリル酸アルキルエステル以外の共重合可能なビニル単量体としては、スチレン、α−メチルスチレン、ビニルトルエン等の芳香族ビニル、メタアクリル酸メチル、メタアクリル酸エチル、メタアクリル酸プロピル、メタアクリル酸ブチル等のメタアクリル酸アルキルエステル、フェニル（メタ）アクリレート、シクロヘキシル（メタ）アクリレート、ベンジル（メタ）アクリレート等の非アルキル（メタ）アクリレート、（メタ）アクリロニトリル、（メタ）アクリル酸等が挙げられる。
【００３３】
上記多官能性単量体は、１分子当たり２個以上の非共役二重結合を有する単量体であり、架橋剤、又はグラフト交叉剤として機能する成分であり、架橋性の観点から、アルキレングリコールジ（メタ）アクリレート類、ビニル基含有多官能性単量体類、及び、アリル基含有多官能性単量体類からなる群から選ばれる１種以上が好ましい。
上記アルキレングリコールジ（メタ）アクリレート類としては、エチレングリコールジ（メタ）アクリレート、ジエチレングリコールジ（メタ）アクリレート、ジプロピレングリコールジ（メタ）アクリレート、ジブチレングリコールジ（メタ）アクリレート等が挙げられる。上記ビニル基含有多官能性単量体類としては、ジビニルベンゼン、ジビニルアジペート等が挙げられる。上記アリル基含有多官能性単量体類としては、（メタ）アクリル酸アリル、ジアリルフタレート、トリアリルシアヌレート、トリアリルイソシアヌレート等が挙げられる。
【００３４】
（グラフト成分（Ａ１ｓ））
上記グラフト成分（Ａ１ｓ）は、優れた衝撃強度、透明性、及び、成形加工性を得る観点から、メタクリル酸アルキルエステル５０〜１００重量％、及び、メタクリル酸アルキルエステル以外の共重合可能なビニル単量体０〜５０重量％からなるグラフト成分用単量体の重合体であることが好ましく、メタクリル酸アルキルエステル８０〜１００重量％、及び、メタクリル酸アルキルエステル以外の共重合可能なビニル単量体２０〜０重量％からなるグラフト成分用単量体の重合体であることがより好ましい。本発明の樹脂組成物の流動性を向上させ、成形加工性をより向上させる観点から、グラフト成分用単量体１００重量部に対し、さらに、ドデシルメルカプタン、オクチルメルカプタン等のメルカプタン化合物を０．０１〜５重量部加えることが好ましい。
【００３５】
このグラフト成分（Ａ１ｓ）は、必要に応じて、それ自体を多層構造としても良い。
【００３６】
上記メタクリル酸アルキルエステルとしては、重合時の反応速度の観点から、そのアルキル基の炭素数が１〜４個であるものが好ましく、例えば、メタクリル酸メチル、メタクリル酸エチル、メタクリル酸プロピル、メタクリル酸ブチル等が挙げられるが、加工性を高める観点から、好ましくはメタクリル酸メチルである。メタクリル酸アルキルエステルのアルキル基は直鎖状でも分岐鎖状でもよい。
【００３７】
メタクリル酸アルキルエステル以外の共重合可能なビニル単量体としては、スチレン、α−メチルスチレン、ビニルトルエン等の等の芳香族ビニル、アクリル酸メチル、アクリル酸エチル、アクリル酸プロピル、アクリル酸ブチル等のアクリル酸アルキルエステル、フェニル（メタ）アクリレート、シクロヘキシル（メタ）アクリレート、ベンジル（メタ）アクリレート等の非アルキル（メタ）アクリレート、（メタ）アクリロニトリル、（メタ）アクリル酸等が挙げられる。
【００３８】
（最内層重合体（Ａ１ａ））
上記最内層重合体（Ａ１ａ）は、メタクリル酸アルキルエステル及び芳香族ビニル化合物からなる群から選ばれる１種以上の単量体４０〜９９．９重量％、共重合可能な他のビニル単量体５９．９〜０重量％、並びに、多官能性単量体０．１〜５重量％とからなる最内層重合体用単量体の重合体であることが好ましく、メタクリル酸アルキルエステル及び芳香族ビニルからなる群から選ばれる１種以上５５〜９０重量％、共重合可能な他のビニル単量体４５〜１０重量％、並びに、多官能性単量体０．１〜５重量％とからなる最内層重合体用単量体の重合体であることがより好ましい。
【００３９】
この最内層重合体（Ａ１ａ）の存在下に、上記ゴム共重合体用単量体が重合されることで、最内層重合体（Ａ１ａ）は、上記ゴム含有アクリル系グラフト共重合体（Ａ１）において、概ねその中央部に分布する層となる。
【００４０】
芳香族ビニル化合物としては、スチレン、α−メチルスチレン及びビニルトルエンからなる群から選ばれる１種以上が好ましく、より好ましくはスチレンである。
メタクリル酸アルキルエステル、共重合可能な他のビニル単量体、及び、多官能性単量体としては、それぞれ上述のものを使用することができる。
【００４１】
なお、「（メタ）アクリレート」は、アクリレート、及び／又は、メタクリレートを意味する。「（メタ）アクリロニトリル」は、アクリロニトリル、及び／又は、メタクリロニトリルを、また、「（メタ）アクリル酸」は、アクリル酸、及び／又は、メタクリル酸を、それぞれ意味する。
【００４２】
このようなゴム含有アクリル系グラフト共重合体（Ａ１）の数平均粒子径は、耐衝撃性と透明性とのバランスの観点から、３０〜４００ｎｍとすることが好ましく、４０〜３００ｎｍであることがより好ましい。
【００４３】
このようなゴム含有アクリル系グラフト共重合体（Ａ１）の製造方法には特に限定はなく、例えば、懸濁重合法、乳化重合法等が用いられ得るが、共重合体粒子の粒径を揃えることにより、より優れた効果を発揮できるので、乳化重合法で製造するのが好ましい。
【００４４】
このようなゴム含有アクリル系グラフト共重合体（Ａ１）としては、アクリル系樹脂の透明性を維持しつつ耐衝撃性を大幅に向上できることから、例えば、株式会社カネカ製アクリルゴム含有アクリル系グラフト共重合体を使用することができる。
【００４５】
（アクリル樹脂（Ａ２））
アクリル樹脂（Ａ２）は、本発明の樹脂組成物の基材樹脂として、前記ゴム含有アクリル系グラフト共重合体（Ａ１）及び本発明に係るカーボンブラック（Ｂ）を包む連続層樹脂、即ち、マトリクス樹脂として機能する。優れた透明性を得る観点から、アクリル酸アルキルエステル０〜５０重量％、及び、メタクリル酸アルキルエステル１００〜５０重量％からなるアクリル樹脂用単量体の重合体であることが好ましい。
【００４６】
アクリル樹脂（Ａ２）の数平均分子量は、５０００〜１５００００であることが好ましく、９０００〜１２００００であることがより好ましい。
【００４７】
このようなアクリル樹脂（Ａ２）の製造方法には特に限定はなく、例えば、懸濁重合法、乳化重合法等が用いられ得るが、メタクリル酸アルキルエステル、及び、アクリル酸アルキルエステルを効率的に共重合させる観点から、懸濁重合法が好ましい。
【００４８】
アクリル酸アルキルエステル、及び、メタクリル酸アルキルエステルとしては、上述のものをそれぞれ使用することができる。
【００４９】
（カーボンブラック）
本発明に係る樹脂組成物は、数平均粒子径が１０〜４０ｎｍのカーボンブラック（Ｂ）を含有する。
【００５０】
漆黒性の成形体を得る場合、十分な漆黒性を本発明のゴム変性アクリル系樹脂組成物に付与する観点から、数平均粒子径は１０〜３０ｎｍであることがより好ましく、１０〜２５ｎｍであることがさらに好ましく、最も好ましくは１０〜２０ｎｍである。数平均粒子径が４０ｎｍを越えるものは、十分な漆黒度を示さないおそれがあり、また、数平均粒子径が１０ｎｍ未満のものは、漆黒度を付与する能力は優れるものの、凝集しやすくなるという問題や、一般に粒径分離が難しく入手困難であるという問題がある。
【００５１】
また、本発明に係る特定の吸光係数を有する樹脂成形体を得る場合は、優れた黒色外観を樹脂組成物に付与する観点、即ち、成形体が特定の吸光係数を有するようにカーボンブラック（Ｂ）を分散せしめる観点から、その数平均粒子径は１０〜３０ｎｍであることがより好ましく、１０〜２０ｎｍであることがさらに好ましい。数平均粒子径が４０ｎｍを越えるものは、成形体が特定の吸光係数を有するようにすることが困難になる場合があり、また、色調ムラのない黒色性やスモーク性を有する樹脂成形体が得にくい場合がある。また、数平均粒子径が１０ｎｍ未満のものは、スモーク性を付与する能力は優れるものの一般に入手することが困難である。
【００５２】
また、カーボンブラック（Ｂ）は、樹脂組成物中に数平均粒子径が１０〜４０ｎｍの状態で分散していることが好ましい。カーボンブラックの分散状態は、黒色を発色させるという点で、一次分散であることがさらに好ましい。ここで、一次分散とは、カーボンブラックの粒子が一次粒子で、すなわち単位粒子が他の粒子と凝集することなく分散している状態を指す。カーボンブラックの場合、粒子そのものが完全な球状ではないが、一次分散しているかどうかはＴＥＭによる観察で確認することができる。
【００５３】
漆黒性の成形体を得る場合、カーボンブラックが樹脂組成物中に分散した時の数平均粒子径、即ち分散粒径は、上記と同様の理由で、１０〜３０ｎｍであることがより好ましく、１０〜２５ｎｍであることがさらに好ましく、１０〜２０ｎｍであることが最も好ましい。
【００５４】
また、本発明に係る特定の吸光係数を有する成形体を得る場合、カーボンブラックの分散粒径は、上記と同様の理由で、１０〜３０ｎｍであることがより好ましく、１０〜２０ｎｍであることがさらに好ましい。
【００５５】
なお、本発明において、前記数平均粒子径は、電子顕微鏡でカーボンブラック凝集体を観察し、輪郭を有して分離できない成分の大きさを測定し、Ｎ＝５０個の条件で算術平均したものである。
【００５６】
カーボンブラックとしては、着色用カーボンブラックの一般呼称であるＭＣＦ（Ｍｅｄｉｕｍ  Ｃｏｌｏｕｒ  Ｆｕｒｎａｃｅ）以上の黒色度を有するもの（ＨＣＦ：Ｈｉｇｈ  Ｃｏｌｏｕｒ  Ｆｕｒｎａｃｅ、又は、ＨＣＣ：Ｈｉｇｈ  Ｃｏｌｏｕｒ  Ｃｈａｎｎｎｅｌ）であることが好ましく、三菱カーボンブラック（登録商標）＃２６００、＃９８０、＃９６０（三菱化学株式会社製）、トーカブラック（登録商標）＃８５００、＃７４００、＃７３５０、＃７１００（東海カーボン株式会社製）、Ｃｏｌｏｕｒ  Ｂｌａｃｋ（登録商標）  ＦＷ２００、ＦＷ２、Ｓ１７０、Ｐｒｉｎｔｅｘ（登録商標）  ９０、８０（エボニックデグサ社製）、Ｒａｖｅｎ（登録商標）  ７０００、５７５０、３５００（コロンビヤン・ケミカルス社製）、Ｍｏｎａｒｃｈ（登録商標）  １４００、１３００、９００、８００、Ｂｌａｃｋ  Ｐｅａｒｌｓ（登録商標）  １４００、１３００、９００、８００、Ｖｕｌｃａｎ（登録商標）  Ｐ（キャボット社製）等が挙げられるが、これらに限定されるものではない。
【００５７】
また、カーボンブラックの供給形態としては、粉末状、あるいは粒状のものがあるが、そのまま添加するより、例えば、アクリル系樹脂と高濃度のカーボンブラックとを予備混練して粉砕した、いわゆるマスターバッチの顔料を使用する方が、カーボンブラックの分散性の観点から好ましい。マスターバッチの作製に使用するアクリル系樹脂の分子量は、５００００〜１５００００が好ましく、９００００〜１２００００がより好ましい。５００００未満では、マスターバッチ製造工程、ペレット製造工程での分子量低下を発生しやすくなる傾向がある。１５００００を超えると、流動性が低下し、射出成形が困難になる傾向がある。
【００５８】
また、本発明に係る特定の吸光係数を有する樹脂成形体とするには、例えば２段階以上に亘ってカーボンブラック濃度を下げていくこと、即ち、予備混練して、その後、粉砕する工程を繰り返すことで、カーボンブラック濃度が低いマスターバッチを最終の成型に使用することが、スモーク性の品質安定性、カーボンブラックの分散性・計量・品質安定性の観点から好ましい。
【００５９】
カーボンブラックの添加量は、十分な漆黒性を付与する観点からは、アクリル系樹脂（Ａ）１００重量部に対して、０．０５〜１０重量部であることが好ましく、０．１〜５重量部であることがより好ましい。１０重量部を越えると漆黒度が飽和するので経済的でない。
特定の吸光係数を有する樹脂成形体を得る場合は、黒色性を付与する観点から、アクリル系樹脂（Ａ）１００重量部に対して、０．００１〜０．１重量部であることが好ましく、更に、スモーク性を付与する観点から、０．００１〜０．０５重量部、即ち、１０〜５００重量ｐｐｍであることがより好ましく、２０〜３００重量ｐｐｍがさらに好ましく、４０〜２５０重量ｐｐｍがさらにより好ましく、４０〜１００重量ｐｐｍが特に好ましい。
【００６０】
本発明では優れた黒色外観の樹脂成形体を得るために、カーボンブラック（Ｂ）のみで着色することが好ましいが、必要とされる耐候性を維持できる範囲（サンシャインウェザーメーター（雨あり、ブラックパネル温度６３℃）を用いて２０００時間暴露するという条件で、ΔＥが３未満を維持することができる範囲）で、さらに顔料や染料を用いて着色しても良い。ただし、顔料や染料を過剰に添加すると、顔料や染料自体の耐候性や、顔料や染料の存在による基材樹脂の耐候性の低下の為、長期的に黒色外観に優れた樹脂成形体が得られないおそれがある。
【００６１】
（有機リン系安定剤）
本発明の樹脂組成物は、樹脂組成物が、さらに、融点（ｍｐ）が１２０〜２５０℃の有機リン系安定剤を含有することが好ましい。これは、樹脂組成物から本発明の樹脂成形体を得る際に、加工性を向上させるために高温で成形することや、大型の成形機を用いるために樹脂組成物の滞留時間が長くなってしまうことから、特に加工時の熱安定性をさらに向上せしめて、漆黒性の優れた外観の成形体を得ることができるためである。また、加工時に上述の効果を発揮させる観点、及びブリードアウトを防止する観点から、有機リン系安定剤の融点が１４０℃〜２００℃であることがより好ましい。
【００６２】
このような有機リン系安定剤としては、２，２’−メチレンビス（４，６−ジ−ｔ−ブチルフェニル）オクチルホスファイト（ｍｐ１４６〜１５２℃、例えば株式会社アデカ製ＨＰ−１０）、トリス（２，４−ジ−ｔ−ブチルフェニル）ホスファイト（ｍｐ１８０〜１９０℃、例えばＢＡＳＦ社製イルガフォス１６８、株式会社アデカ製アデカスタブ２１１２）、ビス（２，６−ジ−ｔ−ブチル−４−メチルフェニル）ペンタエリストールジホスファイト（ｍｐ２３４〜２４０℃、例えば株式会社アデカ製ＰＥＰ−３６）、２−［［２，４，８，１０−テトラキス（１，１−ジメチルエテル）ジベンゾ［ｄ，ｆ］［１，３，２］ジオキサフォスフェピン−６−イル］オキシ］−Ｎ，Ｎ−ビス［２−［［２，４，８，１０−テトラキス（１，１−ジメチルエチル）ジベンゾ［ｄ，ｆ］［１，３，２］ジオキサフォスフェピン−６−イル］オキシ］−エチル］エタナミン（ｍｐ１９０〜２１０℃、例えばＢＡＳＦ社製イルガフォス１２）等が好ましく用いられる。
【００６３】
上記有機リン系安定剤を、アクリル系樹脂（Ａ）１００重量部に対して、０．０１〜３重量部添加するのが好ましく、０．０５〜１重量部添加することがより好ましく、０．１〜０．５重量部添加することがさらに好ましい。
【００６４】
（滑剤）
本発明の樹脂組成物は、成形体の漆黒性を維持しつつ耐摩耗性を優れたものとする観点から、また、アクリル系樹脂（Ａ）とのほどよい相溶性と、なおかつある程度の外部滑性のバランスを示すとの観点から、さらに、Ｃ１０〜Ｃ３０の脂肪酸のエステル、及び、Ｃ１０〜Ｃ３０の脂肪酸のアミドからなる群から選ばれる１種以上の滑剤を含有することが好ましい。
【００６５】
脂肪酸エステル（多価アルコールの脂肪酸部分エステルを含む）としては、モンタン酸エステル、オレイン酸ブチル、ブチルステアレート、硬化ヒマシ油、エチレングリコールモノステアレート、モノオレイン酸グリセリン、グリセリンモノステアレート、ソルビタンモノラウレート等が挙げられる。
【００６６】
脂肪酸アミドとしては、オレイン酸アミド、ステアリン酸アミド、パルミチン酸アミド、メチレンビスステアロアミド、エチレンビスステアロアミド等が挙げられる。
【００６７】
上記のうち、Ｃ１０〜Ｃ３０の脂肪酸のエチレングリコールエステル、及びＣ１０〜Ｃ３０の脂肪酸のＣ１０〜Ｃ３０のアルコールエステルからなる群から選ばれる１種以上がより好ましく、Ｃ１０〜Ｃ３０の脂肪酸のエチレングリコールエステルがさらに好ましい。Ｃ１０〜Ｃ３０の脂肪酸のエチレングリコールエステルとしては、モンタン酸のエチレングリコールエステル、ステアリン酸のエチレングリコールエステル等が挙げられるが、モンタン酸のエチレングリコールエステルがより好ましい。
【００６８】
滑剤の添加量はアクリル系樹脂１００重量部に対し、０．１〜１０重量部が好ましく、０．５〜５重量部がより好ましい。０．１重量部未満では添加効果が発現され難く、１０重量部を越えると成形体の漆黒性の低下や物性の低下がみられる。
【００６９】
また、その他の滑剤として、例えば、脂肪族炭化水素、脂肪族系アルコール、脂肪酸、金属石けん、シリコーンオイル等を併用してもよい。
脂肪族炭化水素としては、流動パラフィン、天然パラフィン、合成パラフィン、マイクロワックス（マイクロクリスタリンワックス）、ポリエチレンワックス、並びに、これらの部分酸化物、フッ化物、塩化物等が挙げられる。脂肪族系アルコールとしては、セチルアルコール、ラウリルアルコール、ステアリルアルコール、オレイルアルコール、混合脂肪族アルコール等が挙げられる。脂肪酸としては、ラウリン酸、ステアリン酸、混合脂肪酸（牛脂、魚油、ヤシ油、大豆油、ナタネ油、米ヌカ油などからの脂肪酸）等が挙げられる。金属石けんとしては、ステアリン酸バリウム、ステアリン酸亜鉛、ステアリン酸カルシウム、ステアリン酸鉛、ステアリン酸アルミニウム、ステアリン酸マグネシウム等が挙げられる。シリコーンオイルとしては、ポリジメチルシロキサンを主成分とするシリコーンオイルがあげられ、さらにそのシリコーンのオイルのうち、カルボン酸基を含有するシリコーンオイル、水酸基を含有するシリコーンオイル等の変性シリコーンオイルが挙げられる。
【００７０】
（その他の添加剤）
本発明の樹脂組成物には、さらに必要に応じて、各種の紫外線吸収剤、光安定剤、酸化防止剤、カーボンブラック以外の着色剤、有機リン系以外の安定剤等を添加することができる。
【００７１】
（紫外線吸収剤）
紫外線吸収剤は、その紫外線吸収能の観点から、ベンゾトリアゾール系、トリアジン系及びベンゾフェノン系の紫外線吸収剤からなる群から選ばれる１種以上が好ましい。ベンゾトリアゾール系の紫外線吸収剤の例としては、２−（２−ヒドロキシ−５−メチルフェニル）ベンゾトリアゾール、２−〔２−ヒドロキシ−５−（１，１，３，３−テトラメチルブチル）フェニル〕ベンゾトリアゾール、２−〔２−ヒドロキシ−３，５−ビス（α、α−ジメチルベンジル）フェニル〕ベンゾトリアゾール、２−（２’−ヒドロキシ−３−ｔｅｒｔ−ブチル−５’−メチルフェニル）−５−クロロベンゾトリアゾール、２−（２−ヒドロキシ−３，５−ジ−ｔｅｒｔ−アミルフェニル）ベンゾトリアゾール、２−（２−ヒドロキシ−３−ｓｅｃ−ブチル−５−ｔｅｒｔ−ブチルフェニル）ベンゾトリアゾール、２，２’−メチレンビス〔６−（２Ｈ−ベンゾトリアゾール−２−イル）−４−（１，１，３，３−テトラメチルブチル）フェノール〕、２−（２−ヒドロキシ−５−メチル−３−ドデシルフェニル）ベンゾトリアゾール等が挙げられる。トリアジン系の紫外線吸収剤としては、２−（４，６−ジフェニル−１，３，５−トリアジン−２−イル）−５−［（ヘキシル）オキシ］−フェノール等が挙げられる。ベンゾフェノン系の紫外線吸収剤の例としては、２−ヒドロキシ−４−フェニルメトキシベンゾフェノン、２−ヒドロキシ−４−メトキシ−５−スルホキシトリハイドレイトベンゾフェノン、２−ヒドロキシ−４−フェニルプロポキシベンゾフェノン等が挙げられる。
【００７２】
耐候性をさらに向上させる観点から、樹脂組成物に紫外線吸収剤を、その成形体の全光線透過率に影響を及ぼさない量添加することが好ましい。例えば、アクリル系樹脂（Ａ）１００重量部に対して、０．１〜１５重量部添加することが好ましく、より好ましくは０．２〜５重量部である。
【００７３】
（光安定剤）
光安定剤としては特に限定されず、公知の光安定剤を使用することができるが、例えば、２，２，６，６−テトラメチル−４−ピペリジルステアレート、２，２，６，６−テトラメチル−４−ピペリジルベンゾエート、１，２，２，６，６−ペンタメチル−４−ピペリジルステアレート、Ｎ−（２，２，６，６−テトラメチル−４−ピペリジル）ドデシルコハク酸イミド、１，２，２，６，６−ペンタメチル−４−ピペリジルベンゾエート、１，２，２，６，６−ペンタメチル−４−ピペリジルメタクリル酸エステル、ビス（２，２，６，６−テトラメチル−４−ピペリジル）セバケート、ビス（１，２，２，６，６−ペンタメチル−４−ピペリジル）セバケート、ビス（１−オクトキシ−２，２，６，６−テトラメチル−４−ピペリジル）セバケート、ビス（２，２，６，６−テトラメチル−４−ピペリジル）・ビス（トリデシル）−１，２，３，４−ブタンテトラカルボキシレート、ビス（１，２，２，６，６−ペンタメチル−４−ピペリジル）・ビス（トリデシル）−１，２，３，４−ブタンテトラカルボキシレート、ビス（１，２，２，６，６−ペンタメチル−４−ピペリジル）−２−ブチル−２−（３，５−ジｔｅｒｔ−ブチル−４−ヒドロキシフェニルメチル）マロネート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、３，９−ビス［１，１−ジメチル−２−［トリス（２，２，６，６−テトラメチル−４−ピペリジルオキシカルボニルオキシ）ブチルカルボニルオキシ］エチル］−２，４，８，１０−テトラオキサスピロ［５．５］ウンデカン、３，９−ビス［１，１−ジメチル−２−［トリス（１，２，２，６，６−ペンタメチル−４−ピペリジルオキシカルボニルオキシ）ブチルカルボニルオキシ］エチル］−２，４，８，１０−テトラオキサスピロ［５．５］ウンデカン、１−［（３，５−ジ−ｔｅｒｔ−ブチル−４−ヒドロキシフェニル）プロピオニルオキシエチル］−２，２，６，６−テトラメチル−４−ピペリジル−（３，５−ジ−ｔｅｒｔ−ブチル−４−ヒドロキシフェニル）プロピオネート、１−（２−ヒドロキシエチル）−２，２，６，６−テトラメチル−４−ピペリジノール／コハク酸ジメチル縮合物、２−ｔｅｒｔ−オクチルアミノ−４，６−ジクロロ−ｓ−トリアジン／Ｎ，Ｎ’−ビス（２，２，６，６−テトラメチル−４−ピペリジル）ヘキサメチレンジアミン縮合物、Ｎ，Ｎ’−ビス（２，２，６，６−テトラメチル−４−ピペリジル）ヘキサメチレンジアミン／ジブロモエタン縮合物、２，２，６，６−テトラメチル−４−ヒドロキシピペリジン−Ｎ−オキシル、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−ｔｅｒｔ−オクチルアミノ−ｓ−トリアジン重縮合物、１，６−ビス（２，２，６，６−テトラメチル−４−ピペリジルアミノ）ヘキサン／２，４−ジクロロ−６−モルホリノ−ｓ−トリアジン重縮合物などを挙げることができる。
【００７４】
耐候性をさらに向上させる観点から、樹脂組成物に光安定剤を、アクリル系樹脂（Ａ）１００重量部に対して、０．１〜３重量部添加するのが好ましい。
【００７５】
（樹脂成形体）
本発明の樹脂成形体は、本発明の樹脂組成物を成形して得られ、優れた黒色性、即ち、優れた黒色外観を有する。
【００７６】
本発明において、漆黒性に優れる成形体とは、ＪＩＳＺ−８７２９に規定されるＬ値が６．５以下であるものを指す。Ｌ値は６以下であることがより好ましい。Ｌ値は、樹脂成形体の測定面に真上（９０°）から光を照射し、測定面から４５°の方向に反射する光を測定することで評価する。
【００７７】
また、本願発明の樹脂組成物を成形して得られる樹脂成形体の吸光係数が０．０２〜０．０４ｐｐｍ−１ｃｍ−１である場合、樹脂成形体は、優れた黒色外観、かつ、優れたスモーク性を呈する。
【００７８】
上記吸光係数は、下記数式１で定義される。
【００７９】
吸光係数＝｛ｌｏｇ１０（Ｉ０／Ｉ）｝／（Ｃ×Ｌ）              （数式１）
【００８０】
数式１において、Ｃは樹脂（Ａ）中のカーボンブラック（Ｂ）の重量濃度（ｐｐｍ）、Ｉは該樹脂成形体の平行光線透過率、Ｉ０は該樹脂成形体と同形状、かつ、カーボンブラック（Ｂ）を含まない樹脂成形体の平行光線透過率、Ｌは該樹脂成形体への該平行光線の入射方向の該樹脂成形体の厚み（ｃｍ）である。
【００８１】
また、アクリル系樹脂（Ａ）がゴム変性アクリル系樹脂である場合、アクリル系樹脂特有のガラスのような優れた外観性、例えば透明性や光沢により、上述の特定の吸光係数を有するように分散したカーボンブラック（Ｂ）と相乗的に優れた黒色外観に寄与するだけでなく、本発明の樹脂成形体に優れた耐候性、光沢、及び耐衝撃性を付与することができる。
【００８２】
また、上述の特定の吸光係数を有する樹脂成形体は、優れた光半透過性、即ち、優れたスモーク性を有しながら、かつ、深みのある外観となるという観点から、その全光線透過率が１％〜８０％であることが好ましく、３０％〜８０％であることがより好ましい。
【００８３】
また、上述の特定の吸光係数を有する樹脂成形体は、２つの主平面、及び、４つの側平面からなる平板で、かつ、一の該主面が鏡面であり、他の該主面及び４つの該側平面が梨地表面を有する形状とすることで、Ｌ値が小さな成形体とすることができる。
【００８４】
本発明の樹脂組成物は、優れた黒色外観を有し、成形加工性に優れるので、既知の熱可塑性樹脂の成形方法、たとえば射出成形法、押出し成形法等により、住宅・建材用途、自動車部材、電気・電子部品、雑貨、フィルム等に好適に使用できる。この成形品は、耐候性、耐衝撃性、外観に優れるだけでなく、黒色性や光沢にも優れるので、例えば高級な外観が必要とされる外観部材として好適であり、このような外観部材として、車両用部材や家電製品部材、家具用部品、ＯＡ筐体用途、フィルム用途に好適である。
【００８５】
（自動車部材）
本発明の樹脂形成体を本発明の自動車部材として用いることができ、外装部材、内装部材のいずれにも使用することができる。例えば、漆黒性の成形体であれば、ピラーカバー等のカバー類、ピラーガーニッシュ、リアガーニッシュ、リアスポイラー、スイッチカバー、コンソール近辺に用いられるインテリアガーニッシュ等のガーニッシュ類、フードアッパー等のフード周辺部品、ラジエーターグリル等として好適に使用することができる。また、上述の特定の吸光係数を有する光半透過性の樹脂成形体であれば、サイドバイザーやルーフバイザー、サンルーフ等として好適に使用することができる。
【００８６】
本発明の樹脂成形体を使用することにより、優れた耐候性、光沢を有するだけでなく、大型の射出成形部材であっても均一な優れた黒色性、即ち、優れた黒色外観を有し、かつ、耐衝撃性に優れ、高いボス強度を有する自動車部材とすることができる。また、本発明の樹脂成形体は、高級な外観が必要とされ、かつ、優れた耐摩耗性が必要な自動車用部材として好適である。
【実施例】
【００８７】
以下に実施例を挙げて本発明を更に詳しく説明するが、本発明はこれら実施例のみに限定されるものではない。【００８８】
実施例１〜６及び比較例１〜３では、以下に記載の原料、方法を用いてサンプルを作製し、各種評価を実施した。組成、及び評価結果を表１〜３にまとめて示す。【００８９】
（原料）
（ゴム含有アクリル系グラフト共重合体（Ａ１））：株式会社カネカ製アクリル系モディファイヤー  カネエースＭ２１０（多層構造のゴム粒子、コア：多層構造のアクリルゴム、シェル：メタアクリル酸メチルを主成分とするアクリル系ポリマー、おおよその粒子径：２２０ｎｍ）
（アクリル樹脂（Ａ２））
アクリル樹脂１：三菱レイヨン株式会社製アクリペットＶＨ００１（カタログ値：荷重たわみ温度（ＪＩＳ  Ｋ７１９１、１．８０ＭＰａ）１００℃、メルトフローレート（ＪＩＳ  Ｋ７２１０、２３０℃、３７．３Ｎ）２．０ｇ/１０ｍｉｎ）（３ｍｍ厚の成形体の全光線透過率：９２．５％）
アクリル樹脂２：株式会社クラレ製パラペットＦ１０００（３ｍｍ厚の成形体の全光線透過率：９２．５％）
アクリル樹脂３：旭化成ケミカルズ株式会社製デルペット８０ＮＥ（カタログ値：荷重たわみ温度（ＩＳＯ７５−１、７５−２）９７℃、メルトフローレート（ＩＳＯ１１３３  ｃｏｎｄ１３）２．３ｇ／１０ｍｉｎ）（３ｍｍ厚の成形体の全光線透過率：９２％）
アクリル樹脂４：旭化成ケミカルズ株式会社製デルペット７２０Ｖ（カタログ値：荷重たわみ温度（ＩＳＯ７５−１、７５−２）９３℃、メルトフローレート（ＩＳＯ１１３３  ｃｏｎｄ１３）２１ｇ／１０ｍｉｎ）（３ｍｍ厚の成形体の全光線透過率：９２％）【００９０】
（カ−ボンブラック）
カーボンブラック（三菱化学株式会社製＃２６００、ＴＥＭによる実測粒子径１０ｎｍ）
カーボンブラック４０重量部、アクリル樹脂２：５９重量部、酸化防止剤（ＢＡＳＦ社製イルガノックス１０１０）０．５重量部、及び、分散剤０．５重量部を、４４ｍｍの２軸押出機を用いて、２６０℃で２回ペレット化（カーボンブラックとアクリル樹脂の混合物をペレット化し、このペレットにその他の成分を混合して２回目のペレット化を行う）した後粉砕することで、カーボンブラックのマスターバッチ（ＣＢ−１）を製造し、カーボンブラックそのものを使用するのではなく、マスターバッチを使用して樹脂組成物を製造した。【００９１】
（リン系安定剤）
株式会社アデカ製ＰＥＰ−３６（ビス（２，６−ジ−ｔ−ブチル−４−メチルフェニル）ペンタエリストールジホスファイト）
株式会社アデカ製ＨＰ−１０（２，２’−メチレンビス（４，６−ジ−ｔｅｒｔ−ブチルフェニル）オクチルホスファイト）【００９２】
（その他配合剤）
各表に記載した配合成分以外に、ＢＡＳＦ社製チヌビン２３４（ベンゾトリアゾール系紫外線吸収剤）、株式会社アデカ製アデカスタブＬＡ−６３（ヒンダードアミン系光安定剤）、及び、ＢＡＳＦ社製イルガノックス１０１０（ヒンダードフェノール系酸化防止剤）を、それぞれ０．５重量部ずつ使用した。【００９３】
（方法）
（単軸押出）
４０ｍｍの単軸押出機（株式会社石中鉄工所製）を用いて、ダイヘッド温度を２６０℃に設定し、上記原料をドライブレンドした配合物を押し出してストランドとして、ペレタイザーでペレット化した。
（二軸押出）
４４ｍｍの２軸押出機ＪＳＷ−ＴＥＸ４４（株式会社日本製鋼所製）を用いて、ダイヘッド温度を２６０℃に設定し、同様にペレット化した。
（射出成形）
実施例１〜３、比較例１で使用するサンプルの作製は、以下のように行った。すなわち、ＦＡＮＵＣオートショットＦＡＳ−１５０Ｂ（型締力１５０トン）射出成形機を用いて、ノズル先端温度を所定の各温度に設定し、１５０×１５０×３ｍｍの大型平板サンプル（鏡面仕上げ）を成形した。
実施例４〜６、比較例２、３で使用するボス強度測定用サンプルの作製には、ＦＡＮＵＣオートショットＦＡＳ−１５０Ｂ（型締力１５０トン）射出成形機を用い、ノズル先端温度を２５０℃に設定した。直径１６０ｍｍ、厚さ２．５ｍｍの円形状であって、円周沿いに複数のボス部を有するＭ５ボス強度評価用成形体を成形した。【００９４】
（実施例１〜３、比較例１）
表１に示す組成に従い、配合、押出機による押出、成形、評価を行った。【００９５】
【表１】
0005898072.tif 000002
【００９６】
（評価）
（滞留熱安定性）
射出成形時の滞留熱安定性を評価した。滞留時間なしの場合は、冷却時間を標準冷却時間である１８秒に設定し、タイムサイクルは標準タイムサイクルである３７秒となった。評価の際の滞留時間は、設定の分だけ冷却時間を延長する形式とした。例えば、滞留時間６０秒の場合は、冷却時間を標準冷却時間＋滞留時間である７８秒に設定し、タイムサイクルは標準タイムサイクル＋滞留時間である９７秒となった。加えて、２ショットごとに滞留時間を延長する成形方式とした。つまり、各温度で、滞留時間なしで２ショット成形した後、滞留時間６０秒で２ショット成形し、滞留時間１２０秒で２ショット成形し、滞留時間１８０秒で２ショット成形した。成形温度を変更する場合には、完全にパージを行った。
成形体を目視して、フラッシュ（複数の線が流れたように見える模様、シルバーストリーク）の状態により、以下のように判断した。
○：フラッシュが見られず、きれいな鏡面となっていた。
△：微小なフラッシュが見られた。
×：明らかにフラッシュが認められた。
××：シリンダーのパージにおいてすでに樹脂が発泡しており、正常に成形できなかった。
−：成形を実施しなかった。【００９７】
【表２】
0005898072.tif 000003
【００９８】
このように、有機リン系安定剤を添加した場合、高い滞留熱安定性が見られた。特に、２，２’−メチレンビス（４，６−ジ−ｔｅｒｔ−ブチルフェニル）オクチルホスファイトを用いた場合に、２９０℃という高い成形温度においても、３分という長時間の滞留に耐えうることを見出した。その要因の一つとして、有機リン系安定剤の融点が、アクリル樹脂の加工領域にマッチした範囲にあること、つまり、当該融点と樹脂の加工温度に十分な幅があることが挙げられる。すなわち、押出混練と射出成形の両方において、リン系安定剤が、加工温度にて十分溶解し、組成物になじむことが求められると考えられる。この観点において、リン系安定剤の融点が加工温度に対し高すぎる場合には、加工温度にて十分溶解せず機能を発揮しないこと、逆に、リン系安定剤の融点が低すぎる場合には、溶解は問題ないものの成形体の使用時にブリードアウトなどの不良現象を引き起こすことが考えられる。【００９９】
（実施例４〜６、比較例２及び３）
表３に示す組成に従い、配合、押出機による押出、成形、評価を行った。比較例２、３では、原料であるアクリル樹脂をそのまま成形した。【０１００】
（評価）
（ボス強度）
ボス強度（Ｍ５）の評価：外径８．０ｍｍ、内径４．５ｍｍ、深さ１０ｍｍのボス１、および、外径１０．０ｍｍ、内径４．３ｍｍ、深さ１０ｍｍのボス２のそれぞれに、Ｍ５．０×６ｍｍのナベ頭タッピングビスを２回繰り返してねじ込み、ボスに発生するクラックの有無を目視により確認した。ねじ込み条件及び評価結果は以下の通りである。
トルク：３Ｎ・ｍ
回転数：１０００ｒｐｍ
試料数：３
○：クラックなく、空回りなどの異常もなし
×：割れや著しいクラックが発生【０１０１】
【表３】
0005898072.tif 000004
【０１０２】
このように、本願の組成物の成形体は、実用強度にも優れていることが判明した。【０１０３】
（大型成形）
実施例４の樹脂組成物を用いて、自動車のＢ−ピラーを想定して、断面略コの字形で６００×１００×１０ｍｍ（厚み３ｍｍ）の平板を、３６０トンの射出成形機（日精樹脂工業株式会社）を用いて、２８０℃で成形したところ、漆黒性の良品成形体が得られた。【０１０４】
（ＴＥＭ観察）
実施例４の成形体の一部をミクロトームで切り出した超薄切片につき、ルテニウム染色を施した上で、ＴＥＭ（透過型電子顕微鏡）観察を行った。図１に示すように、微細なカーボンブラックが樹脂中に良好に分散していることが認められる。なお、カーボンブラックの粒子が連なっているように見えるのは、前方の粒子と後方の粒子が重なって見えるためである。微細なカーボンブラックを用いること、及び、カーボンブラックが凝集せずに良好に分散することが、漆黒性を発現させる上で必要であることが分かる。そのような樹脂組成物からなる樹脂成形体及び自動車部材は優れた外観を有する。【０１０５】
（実施例７〜１１、比較例４、５）
以下に記載の原料、方法を用いてサンプルを作製し、各種評価を実施した。【０１０６】
（原料）
（ゴム含有アクリル系グラフト共重合体（Ａ１））：株式会社カネカ製カネエースＭ２１０
（アクリル樹脂（Ａ２））
（Ａ２−１）：旭化成ケミカルズ株式会社製デルペット８０ＮＥ
（Ａ２−２）：旭化成ケミカルズ株式会社製デルペット７２０Ｖ【０１０７】
（滑剤）
ＷＡＸＥ：モンタン酸ワックス（モンタン酸エチレングリコールエステル）、クラリアント社製
Ｇ４７：Ｃ１１−２４脂肪酸Ｃ１３−２４エステル、エメリーオレオケミカルズジャパン社製のＬＯＸＩＯＬ  Ｇ４７
ＷＨ２５５Ｃ：高級脂肪酸アミド（ライトアマイド）、共栄社化学株式会社製
ＥＢ−ＦＦ：エチレンビスステアリン酸アミド、花王株式会社製
ＦＺ３７０３：シリコーンオイル、日本ユニカー株式会社製【０１０８】
（カ−ボンブラック）
カーボンブラック（三菱化学株式会社製＃２６００、ＴＥＭによる実測粒子径が１０ｎｍ）
カーボンブラックの分散性を向上させるために、カーボンブラック４０重量部、アクリル系可塑剤性樹脂（メタクリル酸メチル８７重量％、及び、アクリル酸メチル１３重量％の共重合体で、メルトフローレート（ＪＩＳ  Ｋ７２１０、２３０℃、３７．３Ｎ）が１５ｇ/１０ｍｉｎのもの）６０重量部、及び、酸化防止剤（ＢＡＳＦ社製イルガノックス１０１０）０．５重量部を、４４ｍｍの２軸押出機を用いて、２４０℃で２回ペレット化した後粉砕することで、カ−ボンブラックのマスターバッチ（ＣＢ−２）を製造した。【０１０９】
（方法）
ゴム含有アクリル系グラフト共重合体（Ａ１）１５重量部、（Ａ２−１）５０重量部、（Ａ２−２）３５重量部、（ＣＢ−２）０．５重量部、及び、表４に記載した量の滑剤に、ＢＡＳＦ社製チヌビン２３４（ベンゾトリアゾール系紫外線吸収剤）０．５重量部、株式会社アデカ製アデカスタブＬＡ−６３（ヒンダードアミン系光安定剤）０．５重量部、及び、ＢＡＳＦ社製イルガノックス１０１０（ヒンダードフェノール系酸化防止剤）０．５重量部をドライブレンドし、４４ｍｍの２軸押出機を用いて、２４０℃でペレット化した。そのペレットを用いて、１５０×１５０×３ｍｍの平板、５０×９０×３ｍｍのカラープレート（ＣＰ）、及び、６３．５×１２．７×６．３ｍｍのバーを成形し、評価した。【０１１０】
（評価）
（Ｌ値の測定）
平板サンプル、及び、カラープレートサンプルにつき、色差計として日本電色工業株式会社製ＳＥ２０００（ＪＩＳＺ８７２２準拠、０−４５度後分光方式）を用いて、漆黒性の指標であるＬ値を測定した。即ち、樹脂成形体の測定面に真上（９０°）から光を照射し、測定面から４５°の方向に反射する光を測定することで評価した。なお、Ｌ値測定用のサンプルは、あらかじめ＃７０００のコンパウンドで鏡面仕上げされた金型（鋼材に大同特殊鋼株式会社製ＮＡＫ８０を使用）を用いて製作した。【０１１１】
（摩耗性試験）
成形体サンプルにおいて、射出成形時の金型面により形成された鏡面について、以下の条件にて、摩耗試験機にて摩耗試験を行った。
使用機器：ヘイドン式摩耗試験機１４ＤＲ（新東科学株式会社製）
移動速度：６０００ｍｍ／分
移動長さ：５ｃｍ
移動回数：５０往復
荷重重さ：１ｋｇ
摩耗ジグ：ＡＳＴＭ式ジグを、方当たりしないように軸に対して固定し、ジグがサンプルに対して常に平行になるようにした。ＡＳＴＭジグの下側に、硬質プラスチック製、２ｃｍ×２ｃｍ、厚み２ｍｍの小型板を接着した。その上から、カナキン３号の布を４重巻きにて取り付け、ＡＳＴＭジグの止め具にて固定した。このようにして、布とサンプルが約４ｃｍ２の面積で接触し、なおかつ荷重が正しくサンプルに伝わった状態のまま、摩耗試験を行った。
試験後、目視で、表面にほぼ傷がついていないものを４、明らかに多数の筋状の傷がついていてサンプルを正面（正面とは、サンプルの平板に対して垂直法線方向に観察者の頭部があり、背後からの光があっても観察者の頭の影となってさえぎられているような条件）から見ても白くなってしまっているものを１、４と１の間であって正面から傷が認められるものを２、４と２の間であって正面から見た場合には傷が見えにくいが斜めから見た場合には傷が見えるものを３として評価した。【０１１２】
表４に各実施例、比較例の滑剤の種類及び組成と、Ｌ値及び耐摩耗性試験結果をまとめて示す。【０１１３】
【表４】
0005898072.tif 000005
【０１１４】
表４から、滑剤として、Ｃ１０〜Ｃ３０の脂肪酸のエステルを用いた場合、特に、モンタン酸のエチレングリコールエステルを用いた場合に、漆黒性の指標であるＬ値と、耐摩耗性の両方がバランス良く優れた成形体が得られることが分かる。
具体的には、実施例７において、１ｋｇｆ荷重にて５０往復という非常に過酷な条件の摩耗試験にもかかわらず良好な耐摩耗性を示しているが、滑剤のない比較例４との漆黒度のＬ値の差が１未満に収まっていることは驚くべき事である。さらに、実施例８においては、実施例７ほどではないものの比較的良好な耐摩耗性を示しているが、滑剤のない比較例４との漆黒度のＬ値の差が０．３未満に収まっていることは同じく驚くべき事である。加えて、実施例９において、実施例８を上回る良好な耐摩耗性と、実施例８と同程度の優れた漆黒度を示していることから、滑剤としてモンタン酸エステル以外のエステル系滑剤も好ましいものであることが分かる。実施例１０、１１においては、滑剤の種類がアミド系であり、実施例７〜実施例９で用いたエステル系滑剤と化学的に明らかに異なる性質のものであるにもかかわらず、それらに匹敵する漆黒度と耐摩耗性を両立しており、滑剤としてアミド系滑剤も好ましいものであることが分かる。なお、実施例１１の摩耗性試験の結果は、３と４の間であった。ステアリン酸アミドを使用しても、Ｌ値の変化が少なく、耐摩耗性は良好であることが分かる。
しかるに、比較例５においては、漆黒度が劣るにもかかわらず耐摩耗性が改善されていないことから、滑剤の種類の選択、特に滑剤の融点と極性に着目した選択が重要であることが分かる。【０１１５】
（参考例１、実施例１２〜１５、比較例６〜９）
以下に記載の原料、方法を用いてサンプルを作製し、各種評価を実施した。【０１１６】
（原料）
（ゴム含有アクリル系グラフト共重合体（Ａ１））：株式会社カネカ製カネエースＭ２１０
（アクリル樹脂（Ａ２））
（Ａ２−３）：メタクリル酸メチル９７重量％、及び、アクリル酸メチル３重量％からなるアクリル樹脂用単量体の共重合体で、メルトフローレート（ＪＩＳ  Ｋ７２１０、２３０℃、３７．３Ｎ）が２．０ｇ/１０ｍｉｎのもの（３ｍｍ厚の成形体の全光線透過率：９２％）
（Ａ２−４）：メタクリル酸メチル８７重量％、及び、アクリル酸メチル１３重量％からなるアクリル樹脂用単量体の共重合体で、メルトフローレート（ＪＩＳ  Ｋ７２１０、２３０℃、３７．３Ｎ）が１５ｇ/１０ｍｉｎのもの（３ｍｍ厚の成形体の全光線透過率：９２％）
（組成物（ＣＢ−４））
カーボンブラックの分散性を向上させるために、カーボンブラック（三菱化学株式会社製＃２６００、ＴＥＭによる実測粒子径が１０ｎｍ）４０重量部、前記Ａ２−３を６０重量部、及び、酸化防止剤（ＢＡＳＦ社製イルガノックス１０１０）０．５重量部を、４４ｍｍの２軸押出機を用いて、２４０℃で２回ペレット化した後粉砕することで、カーボンブラックのマスターバッチ（ＣＢ−３）を製造した。表５に示す組成で、ゴム含有アクリル系グラフト共重合体（Ａ１）、及び、アクリル樹脂（Ａ２）からなるゴム変性アクリル系樹脂（Ａ）に、カーボンブラックマスターバッチ（ＣＢ−３）を配合し、さらに、ＢＡＳＦ社製チヌビン２３４（ベンゾトリアゾール系紫外線吸収剤）０．５重量部、株式会社アデカ製アデカスタブＬＡ−６３（ヒンダードアミン系光安定剤）０．５重量部、及び、ＢＡＳＦ社製イルガノックス１０１０（ヒンダードフェノール系酸化防止剤）０．５重量部を添加した配合物を、４４ｍｍの２軸押出機を用いて、２４０℃でペレット化し、組成物（ＣＢ−４）を製造した。
（組成物（ＣＢ−５））
比較のため、表５に示す組成で、ゴム含有アクリル系グラフト共重合体（Ａ１）、及びアクリル樹脂（Ａ２）からなるゴム変性アクリル系樹脂（Ａ）に、市販されているカーボンブラックのマスターバッチである住化カラー株式会社製ＳＰＡＢ−８Ｋ５００（カーボン濃度４５重量％）を配合し、さらに、チヌビン２３４（０．５重量部）、アデカスタブＬＡ−６３（０．５重量部）、及び、イルガノックス１０１０（０．４５重量部）を添加した配合物を、４４ｍｍの２軸押出機を用いて、２４０℃でペレット化し、組成物（ＣＢ−５）を製造した。【０１１７】
【表５】
0005898072.tif 000006
【０１１８】
（方法）
（参考例１）
ゴム含有アクリル系グラフト共重合体（Ａ１）１５重量部、並びに、（Ａ２−３）５０重量部及び（Ａ２−４）３５重量部からなるアクリル樹脂（Ａ２）８５重量部とからなるゴム変性アクリル系樹脂（Ａ）１００重量部に、チヌビン２３４（０．５重量部）、アデカスタブＬＡ−６３（０．５重量部）、及び、イルガノックス１０１０（０．５重量部）を添加してドライブレンドし、４４ｍｍの２軸押出機を用いて、２４０℃でペレット化した。そのペレットを用いて、１５０×１５０×３ｍｍの平板、５０×９０×３ｍｍのカラープレート、及び、６３．５×１２．７×６．３ｍｍのバーを成形した。【０１１９】
（実施例１２〜１５）
参考例１のゴム変性アクリル樹脂組成物１０１．５重量部に、組成物（ＣＢ−４）を、実施例１２では２．５重量部、実施例１３では５重量部、実施例１４では１０重量部、実施例１５では２０重量部、各々添加し、この組成物を参考例１と同様にして成形することで、平板、カラープレート（ＣＰ）及びバーを得た。【０１２０】
（比較例６〜９）
実施例１２〜１５において、組成物（ＣＢ−４）を、組成物（ＣＢ−５）に代えた事以外は同様にして、比較例６〜９のサンプルを作製し評価した。
即ち、参考例１のゴム変性アクリル樹脂組成物１０１．５重量部に、組成物（ＣＢ−５）を、比較例６では２．５重量部、比較例７では５重量部、比較例８では１０重量部、比較例９では２０重量部、各々添加し、この組成物を参考例１と同様にして成形することで、平板、カラープレート及びバーを得た。【０１２１】
（評価）
（Ｌ値の測定）
Ｌ値は、平板サンプル、及び、カラープレート（ＣＰ）サンプルにつき、色差計として日本電色工業株式会社製ＳＥ２０００（ＪＩＳＺ８７２２準拠、０−４５度後分光方式）を用いて測定した。即ち、樹脂成形体の測定面に真上（９０°）から光を照射し、測定面から４５°の方向に反射する光を測定することで評価した。なお、Ｌ値測定用のサンプルは、あらかじめ＃７０００のコンパウンドで鏡面仕上げされた金型（鋼材に大同特殊鋼株式会社製ＮＡＫ８０を使用）を用いて製作した。【０１２２】
（全光線透過率及び曇価の測定）
全光線透過率、及び、曇価は、平板サンプルにつき、日本電色工業株式会社製ＮＤＨ−３００Ａを用いて、ＪＩＳ  Ｋ７１０５に準拠して測定した波長３８０〜７８０ｎｍでの平均透過値である。【０１２３】
（平行光線透過率）
また、これらの測定結果を基に平行光線透過率を下記数式２により求めた。【０１２４】
平行光線透過率＝０．０１×全光線透過率×（１００−曇価）  （数式２）【０１２５】
（吸光係数）【０１２６】
得られた平行光線透過率の値を用いて、各サンプルの吸光係数（ｐｐｍ−１ｃｍ−１）を以下の数式１を用いて計算した。【０１２７】
吸光係数＝｛ｌｏｇ１０（Ｉ０／Ｉ）｝／（Ｃ×Ｌ）              （数式１）【０１２８】
数式１において、Ｃは樹脂中のカーボンブラック重量濃度（ｐｐｍ）、Ｌは各サンプルの測定光線に平行な方向の厚み（ｃｍ）、Ｉ０はカーボンブラックを含まない参考例１のサンプルの平行光線透過率、Ｉはカーボンブラックが分散されてなる各サンプルの平行光線透過率である。【０１２９】
（アイゾット衝撃試験）
アイゾット衝撃試験は、バーサンプルを用いて、ＡＳＴＭ  Ｄ２５６に準拠して、１／４インチ、ノッチなし、２３℃の条件で実施した。【０１３０】
（カーボンブラック数平均粒子径）
平板サンプルの一部をミクロトームで切り出し、その超薄切片をルテニウム染色を施した上で、ＴＥＭ観察を行った。数平均粒子径（分散粒径）は、成形体中に分散するカーボンブラック凝集体をＴＥＭで観察し、輪郭を有して分離できない成分の大きさを測定し、Ｎ＝５０個で算術平均したものである。【０１３１】
（初期のスモーク性）
平板サンプルを用いて、スモーク性を目視で、４：非常に優れている、３：４よりは劣るが非常に優れている、２：優れている、１：劣っている（色調ムラがある）の４段階で評価した。【０１３２】
（耐候性）
耐候性の評価は、１５０×１５０×３ｍｍの平板サンプルを、４７×７２×３ｍｍに切断して、スガ試験機株式会社製ＷＥＬ−ＳＵＮ−ＨＣＨ・Ｂ型サンシャインカーボンアーク灯式耐候性試験機（サンシャインスーパーロングライフウェザロメーター）を用いて、ブラックパネル温度６３℃で、６０分照射中１２分間水噴霧のサイクルという条件にて２０００時間暴露する耐候性試験を実施し、ΔＥが３未満を維持するものを耐候性優良と評価した。【０１３３】
（外観）
サンプルの外観を目視にて評価した。優れた黒色外観であれば○、そうでなければ×で評価した。【０１３４】
各サンプルのカーボン濃度の計算値、Ｌ値、全光線透過率、曇価、吸光係数、アイゾット衝撃強度、カーボンブラック数平均粒子径、耐候性、及び、外観の評価結果を表６に示す。表６に示すように、本発明の樹脂成形体は、黒色性、スモーク性、耐衝撃性、耐候性及び外観に優れる。【０１３５】
【表６】
0005898072.tif 000007
【０１３６】
得られた実施例１２〜１５のサンプルは、いずれも優れた黒色外観を有していた。得られた比較例６〜９のサンプルの黒色外観は、いずれも深みがなく、実施例１２〜１５のサンプルの黒色外観に比べて劣っていた。【０１３７】
組成物（ＣＢ−４）及び（ＣＢ−５）のサンプルのＴＥＭ観察を行った。
図２に組成物（ＣＢ−４）のサンプルの電子顕微鏡写真を示す。カーボンブラックが一次粒子の状態で、数平均粒子径としては１０〜１５ｎｍで均一に分散していることが分かる。なお、カーボンブラックの粒子が連なっているように見えるのは、前方の粒子と後方の粒子が重なって見えるためである。図中の粒子径２２０ｎｍの粒子は、ゴム含有アクリル系グラフト共重合体（Ａ１）である。【０１３８】
図３に組成物（ＣＢ−５）のサンプルの電子顕微鏡写真を示す。カーボンブラックが複数凝集して数平均粒子径が５０ｎｍで分散していることが分かる。なお、図中の粒子径２２０ｎｍの粒子は、ゴム含有アクリル系グラフト共重合体（Ａ１）である。【０１３９】
表６から分かるように、カーボンブラックが数平均粒子径１０〜１５ｎｍで均一に一次分散している組成物（ＣＢ−４）を用いた実施例１２〜１５では、各サンプル中のカーボンブラックは、やはり数平均粒子径１０〜１５ｎｍで一次分散している。  【０１４０】
本発明の樹脂成形体は、アクリル系樹脂（Ａ）中にカーボンブラック（Ｂ）が特定の吸光係数を有するように分散してなるので、従来のカーボンブラック分散樹脂成形体に比べて吸光度が低く、光線透過度が高く、黒色性やスモーク性に優れた樹脂成形体であり、黒色外観に優れる。
【図１】
0005898072.tif 000008
【図２】
0005898072.tif 000009
【図３】
0005898072.tif 000010